БЫСТРОСОХНУЩИЕ ГИПСОВЫЕ ИЗДЕЛИЯ

1. Гипсовая суспензия, содержащая
воду,
гидравлический материал, содержащий, по меньшей мере, 50 вес.% полугидрата сульфата кальция, и
поликарбоксилатный диспергатор, имеющий молекулярный вес от 20000 до 80000 Da, содержащий повторяющееся звено типа простого эфира винилового спирта, повторяющееся звено типа акриловой кислоты и повторяющееся звено типа малеиновой кислоты.
2. Суспензия по п.1, в которой указанный гидравлический материал содержит, по меньшей мере, 80 вес.% полугидрата сульфата кальция.
3. Суспензия по п.1, в которой указанный гидравлический материал состоит, по существу, из полугидрата сульфата кальция.
4. Суспензия по п.1, где указанная суспензия дополнительно содержит ускоритель для влажного гипса.
5. Суспензия по п.1, в которой указанные повторяющиеся звенья, образующие указанный поликарбоксилатный диспергатор, соединены друг с другом в произвольном порядке.
6. Суспензия по п.1, в которой величина плотности заряда указанного поликарбоксилатного диспергатора лежит в диапазоне от 300 до 3000 мкэкв. зарядов/г сополимера.
7. Суспензия по п.6, в которой указанная величина плотности заряда лежит в диапазоне от 600 до 2000 мкэкв. зарядов/г сополимера.
8. Суспензия по п.1, где указанная суспензия не содержит нафталиновых диспергаторов.
9. Суспензия по п.1, в которой величина молекулярного веса предпочтительно лежит в диапазоне от 30000 до 50000 Da.
10. Стеновая плита, включающая,
по меньшей мере, одну деталь из облицовочного материала, прикрепленную к гипсовой сердцевине, где указанная сердцевина изготовлена из суспензии, содержащей
воду,
гидравлический материал, содержащий, по меньшей мере, 50 вес.% полугидрата сульфата кальция, и
поликарбоксилатный диспергатор, содержащий повторяющееся звено типа простого эфира винилового спирта, повторяющееся звено типа акриловой кислоты и повторяющееся звено типа малеиновой кислоты.
11. Стеновая плита по п.10, в которой указанный гидравлический материал содержит, по меньшей мере, 80 вес.% полугидрата сульфата кальция.
12. Стеновая плита по п.11, в которой указанный гидравлический материал состоит, по существу, из полугидрата сульфата кальция.
13. Стеновая плита по п.10, в которой величина плотности заряда указанного поликарбоксилатного диспергатора лежит в диапазоне от 300 до 3000 мкэкв. зарядов/г сополимера.
14. Стеновая плита по п.10, в которой указанная суспензия не содержит нафталиновых диспергаторов.
15. Стеновая плита по п.10, в которой указанная сердцевина дополнительно содержит соединение триметафосфата.
16. Стеновая плита по п.11, дополнительно включающая модификатор, содержащий, по меньшей мере, один элемент из группы, состоящей из извести, бетона, силикатов, фосфатов, фосфонатов и карбонатов.
17. Стеновая плита по п.16, в которой модификатор содержит, по меньшей мере, один элемент из группы, состоящей из кальцинированной соды, карбоната калия, извести и цемента.